(57)【要約】【課題】内部に配備する小さな粒ならびに被覆の有色透明である特徴を利用し、光学シート内部ならびにファイバー線内部で加法混色ならびに減法混色の現象を利用してシートや線の色調を多種多様な色調に出来る構造を有するＰＤ光学シートやＰＤ線の創出を課題とする。【解決手段】先行技術の小さな粒としたガラスや人工ダイアモンドは、自体の色調も数少ないので、この不足を補う為にガラスや人工ダイアモンドの小さな粒の表面に有色透明な合成樹脂などを塗布や蒸着させることにより、被覆色と小さな粒自体の色が合わさることにより多種多様な色調を有する粒の特徴を有する構造となり、当該構造を手段とする。【選択図】図１
2019124968.tif 000002
【特許請求の範囲】
【請求項１】
無色透明あるいは有色透明なガラスならびに人工ダイアモンドなどの小さな粒の表面に塗布あるいは蒸着させた有色透明な合成樹脂の被覆を施し、小さな粒の色調と被覆の色調を兼ね合わせて多種多様な色調とした粒を内部に配備する特徴を有するＰＤ線ならびにＰＤ光学シートの構造。
【請求項２】
多種多様な色調の粒および無色透明ならびに有色透明なＰＤ線ならびにＰＤ光学シートの基材色および入光色の各色調により、ＰＤ線ならびにＰＤ光学シートの内部において、加法混色あるいは減法混色の現象を生じさせる特徴を有する請求項１に記載のＰＤ線ならびにＰＤ光学シートの構造。
【請求項３】
入光色に時間的変化をさせ、当該の変化に追従してＰＤ線ならびにＰＤ光学シートの色調が変化する特徴を有する請求項１より２のいずれかに記載のＰＤ線ならびにＰＤ光学シートの構造。
【請求項４】
小さな粒の材質が、無色透明あるいは有色透明な合成樹脂製である特徴を有する請求項１より３のいずれかに記載のＰＤ線ならびにＰＤ光学シートの構造。
【請求項５】
ＰＤ線ならびにＰＤ光学シートの基材色は、無色透明ならびに有色透明な色調である特徴を有する請求項１より４のいずれかに記載のＰＤ線ならびにＰＤ光学シートの構造。
【請求項６】
ＰＤ線ならびにＰＤ光学シートに入光させる光線は、ＹＡＧレーザーやファイバーレーザーなどの各種レーザー光線を除き、各波長域の紫外線、ならびに各波長の赤外線および遠赤外線、ならびに各種波長域の可視光線などであり、各種の光線が複合されても良い特徴を有する請求項１より５のいずれかに記載のＰＤ線ならびにＰＤ光学シートの構造。
【発明の詳細な説明】
【技術分野】
【０００１】
本発明は、全ての特許文献１より１５に記載の文献に適用します。また、全ての特許文献１より１５に記載の文献記載内容を適用応用や引用を致します。
【０００２】
また、本発明は、全ての特許文献１より１５に記載のＰＤ線やＰＤ光学シートの入光させた光線の一部をＰＤ線およびＰＤ光学シートにおける光線漏出手段の小さな粒として従来の気泡やガラスや人工ダイアモンド以外の有色透明な合成樹脂を小さな粒として用いる構造に関する。
【０００３】
また、本発明は、全ての特許文献１より１５に記載のＰＤ線やＰＤ光学シートの入光させた光線の一部をＰＤ線およびＰＤ光学シートにおける光線漏出手段の小さな粒として従来の気泡やガラスや人工ダイアモンドなどは素材自体の色調は少ない。そこで、ガラスや人工ダイアモンドに有色透明な合成樹脂製の材料を塗布や蒸着により被覆を施し、略多種の色調を有する粒とする粒の構造とＰＤ線やＰＤ光学シートの構造に関する。
【０００４】
さらに、略多種多様な有色透明な粒の構造により、ＰＤ線ならびにＰＤ光学シートにおいて加法混色あるいは減法混色を行い多種多様な色調を有するＰＤ線ならびにＰＤ光学シートの構造に関する。
【０００５】
さらに、ＰＤ光学シートにおいて減法混色によりシートの透明性を無くして、間仕切りや窓ガラスなどにシートを貼り付けたり、ＰＤ光学シート自体を間仕切り材として視野を遮るＰＤ光学カーテンの構造に関する。
【０００６】
さらに、ＰＤ光学シートにおいて減法混色によりシートの透明性を無くして、光学機器や電子機器の光学シャッターとするＰＤ光学シートの構造に関する。また、光学機器や電子機器の電源を遮断すること無くシャッターが切れるＰＤ光学シートの構造に関する。
【０００７】
さらに、ＰＤ線およびＰＤ光学シートに入光させる光線の入光色自体を調光して変化させることにより、変化に伴いＰＤ線ならびにＰＤ光学シートの色調が略追従して変化するＰＤ線およびＰＤ光学シートの構造に関する。
【０００８】
さらに、液晶や有機ＥＬのバックライトとして用いる他に、宣伝ポスター掲示板のバックライトとするＰＤ線およびＰＤ光学シートの構造に関する。
【０００９】
さらに、本発明のＰＤ線ならびにＰＤ光学シートの材質は、石英ガラスやＢＫ7や特殊ガラスや各種の合成樹脂類であり、ＰＤシートに入光させる光線の種類により最適な材質と出来るＰＤ線ならびにＰＤ光学シートの構造に関します。
【００１０】
さらに、本発明のＰＤ線ならびにＰＤ光学シートの材質の特徴は、ガラス製や合成樹脂製などは無色透明ならびに有色透明であるＰＤ線ならびにＰＤ光学シートの構造に関します。
【００１１】
さらに、本発明のＰＤ線ならびにＰＤシートに入光させる光線は、ＹＡＧレーザーやファイバーレーザーなどの各種レーザー光線（粒の種類は無色透明で反応しない材質）、ならびに各波長域の紫外線、ならびに各波長の赤外線および遠赤外線、ならびに各種波長域の可視光線などであり、各種の光線が複合されても良いＰＤ線ならびにＰＤ光学シートの構造に関します。
【００１２】
さらに、本発明のＰＤ線ならびにＰＤ光学シートにおける加法混色ならびに減法混色により、入光させる光線がハロゲンランプ光であっても、ＰＤ光学シートならびにＰＤ線より漏出する光線の色調は、従来のハロゲン光の色とは異なり、ピンク色や緑色などの光線色とすることが可能なＰＤ線ならびにＰＤ光学シートの構造に関する。
【００１３】
同様に、他の入光光線であっても、漏出する光線の色調は、加法混色ならびに減法混色により自由に選択可能となる本発明のＰＤ線ならびにＰＤ光学シートの構造に関する。
【００１４】
さらに、本発明のＰＤ線ならびにＰＤ光学シートの特徴を用いて、建築における間接照明の代替え品としてＰＤ光学シートやＰＤ線を壁面や天井や床に配備して従来の間接照明の代わりとなるＰＤ線ならびにＰＤ光学シートの構造に関する。
【００１５】
さらに、本発明のＰＤ線ならびにＰＤ光学シートの特徴により、水中や雨天時の屋外で使用しても電線を使用しないので（光源発生部は屋内に配置し、ファイバーにてＰＤ線やＰＤ光学シートへ接続されるので）、漏電や短絡の危険が皆無と出来るＰＤ線ならびにＰＤ光学シートの構造に関する。
【００１６】
さらに、本発明のＰＤ線ならびにＰＤ光学シートの特徴は、従来技術とは異なる点が多いので、例えばトンネルの壁面に照明源や新幹線や電車の車内照明や自動車の室内照明やメータ類の照明源や先行文献中の医療関係や除菌殺菌や玩具やライフラインへの応用や化学への応用や発電などのエネルギー関係や電子機器の装飾などあらゆる産業分野への応用の基幹となる技術の要素を有する本発明のＰＤ線ならびにＰＤ光学シートの構造に関する。
【００１７】
なお、ＰＤ光学シートやＰＤ線などに使用するＰＤの２文字は、  Ｐｒｅｓｅｎｔ  Ｄｒｅａｍ  Ｏｕｒ  Ｃｈｉｌｄｒｅｎ  ａｌｌ-ｏｖｅｒ  Ｊａｐａｎ   より命名しました。本シリーズの先行文献と同様です。
【背景技術】
【００１８】
従来技術における光学シートでは、光学シートに入光させる光線色と同じ色調の光学シートのみであった。また、ガラスや人工ダイアモンドなどの小さな粒を内部に配備して内部の光線を外部に光線を漏出させる構造の光学シートやファイバー線は殆ど見当たらない。
【００１９】
さらに、混入させる小さな粒が無色透明のものも殆ど見当たらない。その上、有色透明の合成樹脂などで小さな粒を被覆した構造を有する光学シートやファイバー線なども殆ど見当たらない。
【００２０】
さらに、内部に配備する小さな粒や粒の有色透明である特徴を利用し、光学シート内部ならびにファイバー線内部で加法混色ならびに減法混色の現象を利用してシートや線の色調を多種多様な色調に出来る構造を有するものは、殆ど見当たらない。
【先行技術文献】
【特許文献】
【００２１】
【特許文献１】特願２０１７−０９２０５９  始まり
【特許文献２】特願２０１７−１００４３７  追加
【特許文献３】特願２０１７−１１５５１８  追加２
【特許文献４】特願２０１７−１４３１４１  追加３
【特許文献５】特願２０１７−２０３００６  追加４
【特許文献６】特願２０１７−２０８６９８  追加５
【特許文献７】特願２０１８−０００９０１  追加６
【特許文献８】特願２０１８ー０８７９３０  追加７
【特許文献９】特願２０１８−１２０３１０    ＰＤ８
【特許文献１０】特願２０１８−１２０３１５  ＰＤ１０
【特許文献１１】特願２０１８−１７３１４６  ＰＤ１１
【特許文献１２】特願２０１８−１９０５３０  ＰＤ１２
【特許文献１３】特願２０１８−２０２３８２  ＰＤ１３
【特許文献１４】特願２０１８−２０７８２４  ＰＤ１４
【特許文献１５】特願２０１８−２１８８３４  ＰＤ１５ＳＨ１
【発明の概要】
【発明が解決しようとする課題】
【００２２】
背景技術を鑑みて、ファイバー線や光学シートに入光させる光線色と異なるファイバー線や光学シートの色調を有する構造のＰＤ線ならびにＰＤ光学シートの創出を課題とする。
【００２３】
さらに、有色透明な合成樹脂にて表面を被覆したガラスや人工ダイアモンドなどの小さな粒を内部に配備して内部の光線を外部に光線を漏出させる構造を有するＰＤ光学シートやＰＤ線の創出を課題とする。
【００２４】
さらに、有色透明の合成樹脂の小さな粒を内部に配備する構造を有するＰＤ光学シートやＰＤ線の創出を課題とする。
【００２５】
さらに、内部に配備する小さな粒ならびに被覆の有色透明である特徴を利用し、光学シート内部ならびにファイバー線内部で加法混色ならびに減法混色の現象を生じさせてシートや線の色調を多種多様な色調に出来る構造を有するＰＤ光学シートやＰＤ線の創出を課題とする。
【００２６】
その上、入光させる光線の色調を時間的に自在に変化させて入光させることにより、時間的な変化に追従して、同一のファイバー線ならびに光学シートであっても自体全体の色調が各種色調に変化する線ならびにシートの構造は見当たらない。そこで、入光させる光線の時間的な色調変化に追従して、同一のファイバー線ならびに光学シートであっても自体全体の色調が各種色調に変化する構造を有するＰＤ線ならびにＰＤ光学シートの創出を課題とする。
【００２７】
さらに、本発明のＰＤ光学シートやＰＤ線の構造が有する特徴を利用して、従来技術製品の代替と出来る各種応用分野製品群の創出を課題とする。
【課題を解決するための手段】
【００２８】
本発明では、特許文献中に記載のＰＤ線ならびにＰＤ光学シートにおける光線の各種漏出手段としたバブルや小さな粒や針先状の凹みを漏出手段する以外に、有色透明な合成樹脂自体を小さな粒とする手段を講じた。
【００２９】
さらに、先行技術の小さな粒としたガラスや人工ダイアモンドは、自体の色調も数少ないので、この不足を補う為にガラスや人工ダイアモンドの小さな粒の表面に有色透明な合成樹脂などを塗布や蒸着させることにより、被覆色と小さな粒自体の色が合わさることにより多種多様な色調を有する粒の特徴を有する構造となり、当該構造を手段とする。
【００３０】
次に、当該の構造により、ＰＤ線ならびにＰＤ光学シート内部で粒の色調と入光光線の色調を利用して、ＰＤ線内部ならびにＰＤ光学シートにおいて、加法混色あるいは減法混色の現象を生じさせて、多種多様な色調を有するＰ線ならびにＰＤ光学シートの構造を手段とする。
【００３１】
その上、入光させる光線色の時間的な変化に追従してＰＤ線やＰＤ光学シート自体の色調変化も現れる構造を有するＰＤ線ならびにＰＤ光学シートを手段とした。
【００３２】
次に、光線発生部とＰＤ線ならびにＰＤ光学シートは、光ファイバーにて接続されるため雨中や水中にＰＤ線ならびにＰＤ光学シートを配置しても、電線ならびに電気は雨中や水中では使用しないで済むので、短絡や漏電の危険が無い安全性の特徴を有する構造となり、当該構造を手段とした。
【００３３】
さらに、この手段とした構造は、以下の従来製品としての代替え品を多く生み出した。一例として、建築物などの照明源として、住居の壁面に貼り付けて間接あるいは直接照明製品としたり、間仕切りや窓ガラスに貼り付けたり、自体を間仕切り板としたり、間仕切り板を減法混色により視野の遮断を行ったりする光学カーテンとしての利用も可能である。このような一例の製品群の創出手段とした。当業者の知識で容易に考えるので図示は省略します。
【発明の効果】
【００３４】
本発明では、先行技術の特許文献にはない、１枚のＰＤ光学シートならびに１本のＰＤ線について、加法混色ならびに減法混色が行うことが可能となりました。内部に配備する粒自体の色調あるいは被覆に用いた有色透明な合成樹脂の色調と合わせると多種多様な色調の粒を構築出来ます。また、入光光線の色調に時間的な変化を加える事と兼ね合わせると、時間的な変化に追従したＰＤ線ならびにＰＤ光学シートの色調の変化を得ることが出来る特徴を有するＰＤ線ならびにＰＤ光学シートの構造を創出出来ました。
【００３５】
当該の構造により、従来技術では製造出来なかった製品の開発製造に寄与出来る可能性が生じた。
【図面の簡単な説明】
【００３６】
【図１】ＰＤ線ならびにＰＤ光学シートの断面図および光軸と区間の加法混色あるいは減法混色図表  （粒に被覆あり、１本の光軸について）
【図２】ＰＤ線ならびにＰＤ光学シートの断面図および光軸と区間の加法混色あるいは減法混色図表  （粒に被覆なし、１本の光軸について）
【発明を実施するための形態】
【００３７】
本発明のＰＤ線ならびにＰＤ光学シートは、全ての特許文献１より１５に記載のＰＤ線ならびにＰＤ光学シートに適用されます。また、特許文献に記載の図面を引用します。
【００３８】
つぎに、無色透明あるいは有色透明なガラスならびに人工ダイアモンドなどの小さな粒の表面に塗布あるいは蒸着させた有色透明な合成樹脂の被覆を施し、小さな粒の色調と被覆の色調を兼ね合わせて多種多様な色調とした粒を内部に配備する特徴を有するＰＤ線ならびにＰＤ光学シートの構造を有する形態をしている。
【００３９】
つぎに、多種多様な色調の粒および無色透明ならびに有色透明なＰＤ線ならびにＰＤ光学シートの基材色および入光色の各色調により、ＰＤ線ならびにＰＤ光学シートの内部において、加法混色あるいは減法混色の現象を生じさせる特徴を有するＰＤ線ならびにＰＤ光学シートの構造を有する形態をしている。
【００４０】
つぎに、入光色に時間的変化をさせ、当該の変化に追従してＰＤ線ならびにＰＤ光学シートの色調が変化する特徴を有するＰＤ線ならびにＰＤ光学シートの構造を有する形態をしている。
【００４１】
つぎに、小さな粒の材質が、無色透明あるいは有色透明な合成樹脂製である特徴を有するＰＤ線ならびにＰＤ光学シートの構造を有する形態をしている。
【００４２】
つぎに、ＰＤ線ならびにＰＤ光学シートの基材色は、無色透明ならびに有色透明な色調である特徴を有するＰＤ線ならびにＰＤ光学シートの構造をしている形態をしている。
【００４３】
次に、ＰＤ線ならびにＰＤ光学シートに入光させる光線は、ＹＡＧレーザーやファイバーレーザーなどの各種レーザー光線を除き、各波長域の紫外線、ならびに各波長の赤外線および遠赤外線、ならびに各種波長域の可視光線などであり、各種の光線が複合されても良い特徴を有するＰＤ線ならびにＰＤ光学シートの構造を有する形態をしている。
【００４４】
つぎに、ＰＤ線ならびにＰＤ光学シートの基材は、石英ガラスやＢＫ7や特殊ガラスや各種の合成樹脂類であり、ＰＤ線ならびにＰＤ光学シートに入光させる光線の種類により最適な材質と出来る特徴を有するＰＤ線ならびにＰＤ光学シートの構造を有する形態をしている。
【実施例】
【００４５】
本発明のＰＤ線ならびにＰＤ光学シートについての実施例を記述します。図１は、ＰＤ線ならびにＰＤ光学シートの断面図および光軸と区間の加法混色あるいは減法混色図表（粒に被覆あり、１本の光軸について）を図示しています。特許文献１５の図５を例に引用しています。
【００４６】
図１において、１は、入光色固定であり、入光色が時間的に変化しないで固定されている場合における光線の入光色である。２は、入光色変化であり、入光色が時間的に変化する場合における光線の入光色である。３は、ＰＤ線およびＰＤ光学シートの基材色であり、ＰＤ線ならびにＰＤ光学シートの基材の色です。４は、粒被覆色であり、ＰＤ線ならびにＰＤ光学シートの内部に配備される小さな粒２０の表面に塗布あるいは蒸着される有色透明な合成樹脂製です。５は、小さな粒色いろであり小さな粒２０の色です。
【００４７】
つぎに、１０は、ＰＤ線ならびにＰＤ光学シートであり、本発明のＰＤ線ならびにＰＤ光学シートです。２０は、小さな粒であり、先行技術の特許文献に記載されている無色透明あるいは有色透明なガラス製ならびに人工ダイアモンド製です。また、本発明では、合成樹脂製も含まれています。３０は、粒被覆であり小さな粒２０の表面に塗布あるいは蒸着された有色透明な合成樹脂製です。４０は、ＰＤ線ならびにＰＤ光学シートに入光される光線です。レーザー光線を除く各波長を有する各種光線です。５０は、入光面であり、ＰＤ線の一端であり球面状の形状でも支障はなく、例として平面を図示している。また、特許文献１５の図５を引用している。６０は、当該引用図２に図示されているＰＤ線（光源）配備溝を図示している。８０は、小さな粒２０と粒被覆３０の両方をあわせた粒です。９０は、光軸を示し左より図示のような経路を辿る１本の光軸を図示している。
【００４８】
つぎに、図１における加法混色ならびに減法混色について図を参照して説明します。図中の光軸９０は左より光線が入光して右方向に伝送される１本の光軸を表しています。この光軸は、ＰＤ伝送部である最初の区間を伝送後、粒被覆の表面で屈折して被覆を通過した後に小さな粒２０の内部に屈折して達する。その後小さな粒２０の内部を伝達されて２０と３０の境界で屈折して被覆３０に達する。さらに被覆内部を通過して後、３０とＰＤ線ならびにＰＤ光学シート１０内部との境界で屈折して、１０の内部に達する。１０の内部を通過し、１０の内部表面で、全反射して光軸の向きを変える。当該光軸９０は、２番目の粒表面に達し、最初の粒同様な屈折を再度行われて伝送されて行く。
【００４９】
つぎに、この光軸９０以外の光軸の例を少し記述します。左のＰＤ伝送部を伝送する他の光軸には、粒の表面と１０の内部との境界で、特許文献１２の図５に示すように、反射して少し光軸の向きを変え、１０の内部を通過し、１０の内部表面で入射角が立ち上がり、全反射せずに、屈折してＰＤ線ならびにＰＤ光学シート１０の外部に光線の一部が漏出する光軸も存在する。また、本図１に図示されている外部との境界で全反射して内部に光軸の向きをかえた９０とは異なり、最初の粒を通過した光軸でも外部との境界で全反射せず屈折をして１０の外部に漏出する光軸も存在している。この２つの例を代表とする。また、これ以外にも多種の光軸が存在することは当業者の知識で容易に引き出せますので省略します。
【００５０】
つぎに、本図において断面の下方に記載した図表について、一番左には４０の入光色を図示しています。１は固定された入光色を示して、時間的な変化がない場合です。２は時間的な変化を入光色に加える場合を示しています。図表の上部の区間色とは、各種の境界面間の区間を示して、その区間の色調を図示しています。図表中の＋は加える事を表しています。ここで、注意すべきは、３のＰＤ線およびＰＤ光学シートの基材色です。無色透明な基材色の場合には、”０”であり無しです。
【００５１】
つぎに、図表の入光色１の上段について、左より光軸９０の区間毎の色調を図示しています。１０のＰＤ線ならびにＰＤ光学シートに光線が入光すると、入光色１に１０の基材色の色が混合されます。つまり、１＋３となります。右へ進んで、つぎの区間は１＋３＋４となります。さらに右へ進むと同様にそれぞれ１＋３＋４＋５と１＋３＋４＋５＋４と１＋３＋４＋５＋４＋３となります。
【００５２】
つぎに、図表の入光色２の下段について、左より光軸９０の区間毎の色調を図示しています。１０のＰＤ線ならびにＰＤ光学シートに光線が入光すると、入光色２に１０の基材色の色が混合されます。つまり、２＋３となります。右へ進んで、つぎの区間は２＋３＋４となります。さらに右へ進むと同様にそれぞれ２＋３＋４＋５と２＋３＋４＋５＋４と２＋３＋４＋５＋４＋３となります。
【００５３】
つぎに、入光色が１でも２でも同じ表記の用に見えますが、前記の注意書きにあるように１の入光色固定は”０”であり皆無です。それにより、時間が経過しても入光色は一定であり、さらに各区間色にも時間的な変化はありません。ところが、下段の入光色が２は、時間的な色調の変化がある。この２は全ての区間色にも全て加えられていますので、時間的な変化をする入光色２に追従して、各区間色も変化して行きます。つまり、時間経過と共にＰＤ線ならびにＰＤ光学シートに色調が追従変化を生じる事になります。
【００５４】
つぎに、以上の様に１０のＰＤ線ならびにＰＤ光学シートの色調は、加法混色の場合には、多種多様な色調となります。減法混色の場合には、略黒色の濃い焦げ茶色となる事も当業者の知識で容易に導き出せます。
【００５５】
つぎに、以上を纏めると、４０と３と４と５の色調の組み合わせで多種多様な色調のＰＤ線ならびにＰＤ光学シートを得ることが可能となりました。カラフルであったり、逆に視界を遮ることも可能となり、光学的なカーテンや光学的なシャッターとなることも推察出来ます。さらに、カラフルの時には、２の入光色の時間的な変化に追従して時間的に変化するカラフルまでも可能となりました。
【００５６】
つぎに、図２は、ＰＤ線ならびにＰＤ光学シートの断面図および光軸と区間の加法混色あるいは減法混色図表を図示しており、粒に被覆なし、１本の光軸についての場合を図示しています。図１より４の粒被覆色を除いた場合であるので、詳しい説明は省略します。一つ注目すべきは、２０の小さな粒は、先攻技術の特許文献に記載の無色透明あるいは有色透明なガラスや人工ダイアモンド以外に、有色透明な合成樹脂とすることも可能である点です。ただしレーザー光線各種は除きます。
【産業上の利用可能性】
【００５７】
以上に記述した内容により産業上の利用可能性を推察すると、加法混色の場合には多種多様なカラフルとなりので、玩具への応用や建築物の内壁や天井や床にＰＤ線やＰＤ光学シートを貼り付けて、壁面照明とすることも推察出来る。また、ハロゲン光を入光させる場合に、オレンジ色のヒーター色をピンク色の暖かな光線を平面ヒーターより放散させることも可能となると推察出来ます。その他に多種多様な産業上の製品への応用が出来ると推察出来ます。
【００５８】
つぎに、記述した内容により産業上の利用可能性を推察すると、減法混色の場合には、視界を遮るシートとして応用可能であり、ＰＤ光学カーテンとして利用可能です。同様に、光学シャッターとしての利用法も推測出来ます。以上の様に、各種産業分野への多種の応用が期待されます。
【符号の説明】
【００５９】
１  入光色固定
２  入光色変化
３  ＰＤ線およびＰＤ光学シートの基材色
４  粒被覆色
５  小さな粒色
１０  ＰＤ線ならびにＰＤ光学シート
２０  小さな粒
３０  粒被覆
４０  入光光線
５０  入光面
６０  ＰＤ線（光源）配備溝
８０  粒
９０  光軸
【図１】
2019124968.tif 000003
【図２】
2019124968.tif 000004
【手続補正書】
【提出日】令和1年5月11日(2019.5.11)
【手続補正１】
【補正対象書類名】明細書
【補正対象項目名】全文
【補正方法】変更
【補正の内容】
【発明の詳細な説明】
【技術分野】
【０００１】
本発明は、全ての特許文献１より１５に記載の文献に適用します。また、全ての特許文献１より１５に記載の文献記載内容を適用応用や引用を致します。
【０００２】
また、本発明は、全ての特許文献１より１５に記載のＰＤ線やＰＤ光学シートの入光させた光線の一部をＰＤ線およびＰＤ光学シートにおける光線漏出手段の小さな粒として従来の気泡やガラスや人工ダイアモンド以外の有色透明な合成樹脂を小さな粒として用いる構造に関する。
【０００３】
また、本発明は、全ての特許文献１より１５に記載のＰＤ線やＰＤ光学シートの入光させた光線の一部をＰＤ線およびＰＤ光学シートにおける光線漏出手段の小さな粒として従来の気泡やガラスや人工ダイアモンドなどは素材自体の色調は少ない。そこで、ガラスや人工ダイアモンドに有色透明な合成樹脂製の材料を塗布や蒸着により被覆を施し、略多種の色調を有する粒とする粒の構造とＰＤ線やＰＤ光学シートの構造に関する。
【０００４】
さらに、略多種多様な有色透明な粒の構造により、ＰＤ線ならびにＰＤ光学シートにおいて加法混色あるいは減法混色を行い多種多様な色調を有するＰＤ線ならびにＰＤ光学シートの構造に関する。
【０００５】
さらに、ＰＤ光学シートにおいて減法混色によりシートの透明性を無くして、間仕切りや窓ガラスなどにシートを貼り付けたり、ＰＤ光学シート自体を間仕切り材として視野を遮るＰＤ光学カーテンの構造に関する。
【０００６】
さらに、ＰＤ光学シートにおいて減法混色によりシートの透明性を無くして、光学機器や電子機器の光学シャッターとするＰＤ光学シートの構造に関する。また、光学機器や電子機器の電源を遮断すること無くシャッターが切れるＰＤ光学シートの構造に関する。
【０００７】
さらに、ＰＤ線およびＰＤ光学シートに入光させる光線の入光色自体を調光して変化させることにより、変化に伴いＰＤ線ならびにＰＤ光学シートの色調が略追従して変化するＰＤ線およびＰＤ光学シートの構造に関する。
【０００８】
さらに、液晶や有機ＥＬのバックライトとして用いる他に、宣伝ポスター掲示板のバックライトとするＰＤ線およびＰＤ光学シートの構造に関する。
【０００９】
さらに、本発明のＰＤ線ならびにＰＤ光学シートの材質は、石英ガラスやＢＫ7や特殊ガラスや各種の合成樹脂類であり、ＰＤシートに入光させる光線の種類により最適な材質と出来るＰＤ線ならびにＰＤ光学シートの構造に関します。
【００１０】
さらに、本発明のＰＤ線ならびにＰＤ光学シートの材質の特徴は、ガラス製や合成樹脂製などは無色透明ならびに有色透明であるＰＤ線ならびにＰＤ光学シートの構造に関します。
【００１１】
さらに、本発明のＰＤ線ならびにＰＤシートに入光させる光線は、ＹＡＧレーザーやファイバーレーザーなどの各種レーザー光線（粒の種類は無色透明で反応しない材質）、ならびに各波長域の紫外線、ならびに各波長の赤外線および遠赤外線、ならびに各種波長域の可視光線などであり、各種の光線が複合されても良いＰＤ線ならびにＰＤ光学シートの構造に関します。
【００１２】
さらに、本発明のＰＤ線ならびにＰＤ光学シートにおける加法混色ならびに減法混色により、入光させる光線がハロゲンランプ光であっても、ＰＤ光学シートならびにＰＤ線より漏出する光線の色調は、従来のハロゲン光の色とは異なり、ピンク色や緑色などの光線色とすることが可能なＰＤ線ならびにＰＤ光学シートの構造に関する。
【００１３】
同様に、他の入光光線であっても、漏出する光線の色調は、加法混色ならびに減法混色により自由に選択可能となる本発明のＰＤ線ならびにＰＤ光学シートの構造に関する。
【００１４】
さらに、本発明のＰＤ線ならびにＰＤ光学シートの特徴を用いて、建築における間接照明の代替え品としてＰＤ光学シートやＰＤ線を壁面や天井や床に配備して従来の間接照明の代わりとなるＰＤ線ならびにＰＤ光学シートの構造に関する。
【００１５】
さらに、本発明のＰＤ線ならびにＰＤ光学シートの特徴により、水中や雨天時の屋外で使用しても電線を使用しないので（光源発生部は屋内に配置し、ファイバーにてＰＤ線やＰＤ光学シートへ接続されるので）、漏電や短絡の危険が皆無と出来るＰＤ線ならびにＰＤ光学シートの構造に関する。
【００１６】
さらに、本発明のＰＤ線ならびにＰＤ光学シートの特徴は、従来技術とは異なる点が多いので、例えばトンネルの壁面に照明源や新幹線や電車の車内照明や自動車の室内照明やメータ類の照明源や先行文献中の医療関係や除菌殺菌や玩具やライフラインへの応用や化学への応用や発電などのエネルギー関係や電子機器の装飾などあらゆる産業分野への応用の基幹となる技術の要素を有する本発明のＰＤ線ならびにＰＤ光学シートの構造に関する。
【００１７】
なお、ＰＤ光学シートやＰＤ線などに使用するＰＤの２文字は、  Ｐｒｅｓｅｎｔ  Ｄｒｅａｍ  Ｏｕｒ  Ｃｈｉｌｄｒｅｎ  ａｌｌ-ｏｖｅｒ  Ｊａｐａｎ   より命名しました。本シリーズの先行文献と同様です。
【背景技術】
【００１８】
従来技術における光学シートでは、光学シートに入光させる光線色と同じ色調の光学シートのみであった。また、ガラスや人工ダイアモンドなどの小さな粒を内部に配備して内部の光線を外部に光線を漏出させる構造の光学シートやファイバー線は殆ど見当たらない。
【００１９】
さらに、混入させる小さな粒が無色透明のものも殆ど見当たらない。その上、有色透明の合成樹脂などで小さな粒を被覆した構造を有する光学シートやファイバー線なども殆ど見当たらない。
【００２０】
さらに、内部に配備する小さな粒や粒の有色透明である特徴を利用し、光学シート内部ならびにファイバー線内部で加法混色ならびに減法混色の現象を利用してシートや線の色調を多種多様な色調に出来る構造を有するものは、殆ど見当たらない。
【先行技術文献】
【特許文献】
【００２１】
【特許文献１】特願２０１７−０９２０５９  始まり
【特許文献２】特願２０１７−１００４３７  追加
【特許文献３】特願２０１７−１１５５１８  追加２
【特許文献４】特願２０１７−１４３１４１  追加３
【特許文献５】特願２０１７−２０３００６  追加４
【特許文献６】特願２０１７−２０８６９８  追加５
【特許文献７】特願２０１８−０００９０１  追加６
【特許文献８】特願２０１８ー０８７９３０  追加７
【特許文献９】特願２０１８−１２０３１０    ＰＤ８
【特許文献１０】特願２０１８−１２０３１５  ＰＤ１０
【特許文献１１】特願２０１８−１７３１４６  ＰＤ１１
【特許文献１２】特願２０１８−１９０５３０  ＰＤ１２
【特許文献１３】特願２０１８−２０２３８２  ＰＤ１３
【特許文献１４】特願２０１８−２０７８２４  ＰＤ１４
【特許文献１５】特願２０１８−２１９８３４  ＰＤ１５ＳＨ１
【発明の概要】
【発明が解決しようとする課題】
【００２２】
背景技術を鑑みて、ファイバー線や光学シートに入光させる光線色と異なるファイバー線や光学シートの色調を有する構造のＰＤ線ならびにＰＤ光学シートの創出を課題とする。
【００２３】
さらに、有色透明な合成樹脂にて表面を被覆したガラスや人工ダイアモンドなどの小さな粒を内部に配備して内部の光線を外部に光線を漏出させる構造を有するＰＤ光学シートやＰＤ線の創出を課題とする。
【００２４】
さらに、有色透明の合成樹脂の小さな粒を内部に配備する構造を有するＰＤ光学シートやＰＤ線の創出を課題とする。
【００２５】
さらに、内部に配備する小さな粒ならびに被覆の有色透明である特徴を利用し、光学シート内部ならびにファイバー線内部で加法混色ならびに減法混色の現象を生じさせてシートや線の色調を多種多様な色調に出来る構造を有するＰＤ光学シートやＰＤ線の創出を課題とする。
【００２６】
その上、入光させる光線の色調を時間的に自在に変化させて入光させることにより、時間的な変化に追従して、同一のファイバー線ならびに光学シートであっても自体全体の色調が各種色調に変化する線ならびにシートの構造は見当たらない。そこで、入光させる光線の時間的な色調変化に追従して、同一のファイバー線ならびに光学シートであっても自体全体の色調が各種色調に変化する構造を有するＰＤ線ならびにＰＤ光学シートの創出を課題とする。
【００２７】
さらに、本発明のＰＤ光学シートやＰＤ線の構造が有する特徴を利用して、従来技術製品の代替と出来る各種応用分野製品群の創出を課題とする。
【課題を解決するための手段】
【００２８】
本発明では、特許文献中に記載のＰＤ線ならびにＰＤ光学シートにおける光線の各種漏出手段としたバブルや小さな粒や針先状の凹みを漏出手段する以外に、有色透明な合成樹脂自体を小さな粒とする手段を講じた。
【００２９】
さらに、先行技術の小さな粒としたガラスや人工ダイアモンドは、自体の色調も数少ないので、この不足を補う為にガラスや人工ダイアモンドの小さな粒の表面に有色透明な合成樹脂などを塗布や蒸着させることにより、被覆色と小さな粒自体の色が合わさることにより多種多様な色調を有する粒の特徴を有する構造となり、当該構造を手段とする。
【００３０】
次に、当該の構造により、ＰＤ線ならびにＰＤ光学シート内部で粒の色調と入光光線の色調を利用して、ＰＤ線内部ならびにＰＤ光学シートにおいて、加法混色あるいは減法混色の現象を生じさせて、多種多様な色調を有するＰ線ならびにＰＤ光学シートの構造を手段とする。
【００３１】
その上、入光させる光線色の時間的な変化に追従してＰＤ線やＰＤ光学シート自体の色調変化も現れる構造を有するＰＤ線ならびにＰＤ光学シートを手段とした。
【００３２】
次に、光線発生部とＰＤ線ならびにＰＤ光学シートは、光ファイバーにて接続されるため雨中や水中にＰＤ線ならびにＰＤ光学シートを配置しても、電線ならびに電気は雨中や水中では使用しないで済むので、短絡や漏電の危険が無い安全性の特徴を有する構造となり、当該構造を手段とした。
【００３３】
さらに、この手段とした構造は、以下の従来製品としての代替え品を多く生み出した。一例として、建築物などの照明源として、住居の壁面に貼り付けて間接あるいは直接照明製品としたり、間仕切りや窓ガラスに貼り付けたり、自体を間仕切り板としたり、間仕切り板を減法混色により視野の遮断を行ったりする光学カーテンとしての利用も可能である。このような一例の製品群の創出手段とした。当業者の知識で容易に考えるので図示は省略します。
【発明の効果】
【００３４】
本発明では、先行技術の特許文献にはない、１枚のＰＤ光学シートならびに１本のＰＤ線について、加法混色ならびに減法混色が行うことが可能となりました。内部に配備する粒自体の色調あるいは被覆に用いた有色透明な合成樹脂の色調と合わせると多種多様な色調の粒を構築出来ます。また、入光光線の色調に時間的な変化を加える事と兼ね合わせると、時間的な変化に追従したＰＤ線ならびにＰＤ光学シートの色調の変化を得ることが出来る特徴を有するＰＤ線ならびにＰＤ光学シートの構造を創出出来ました。
【００３５】
当該の構造により、従来技術では製造出来なかった製品の開発製造に寄与出来る可能性が生じた。
【図面の簡単な説明】
【００３６】
【図１】ＰＤ線ならびにＰＤ光学シートの断面図および光軸と区間の加法混色あるいは減法混色図表  （粒に被覆あり、１本の光軸について）
【図２】ＰＤ線ならびにＰＤ光学シートの断面図および光軸と区間の加法混色あるいは減法混色図表  （粒に被覆なし、１本の光軸について）
【発明を実施するための形態】
【００３７】
本発明のＰＤ線ならびにＰＤ光学シートは、全ての特許文献１より１５に記載のＰＤ線ならびにＰＤ光学シートに適用されます。また、特許文献に記載の図面を引用します。
【００３８】
つぎに、無色透明あるいは有色透明なガラスならびに人工ダイアモンドなどの小さな粒の表面に塗布あるいは蒸着させた有色透明な合成樹脂の被覆を施し、小さな粒の色調と被覆の色調を兼ね合わせて多種多様な色調とした粒を内部に配備する特徴を有するＰＤ線ならびにＰＤ光学シートの構造を有する形態をしている。
【００３９】
つぎに、多種多様な色調の粒および無色透明ならびに有色透明なＰＤ線ならびにＰＤ光学シートの基材色および入光色の各色調により、ＰＤ線ならびにＰＤ光学シートの内部において、加法混色あるいは減法混色の現象を生じさせる特徴を有するＰＤ線ならびにＰＤ光学シートの構造を有する形態をしている。
【００４０】
つぎに、入光色に時間的変化をさせ、当該の変化に追従してＰＤ線ならびにＰＤ光学シートの色調が変化する特徴を有するＰＤ線ならびにＰＤ光学シートの構造を有する形態をしている。
【００４１】
つぎに、小さな粒の材質が、無色透明あるいは有色透明な合成樹脂製である特徴を有するＰＤ線ならびにＰＤ光学シートの構造を有する形態をしている。
【００４２】
つぎに、ＰＤ線ならびにＰＤ光学シートの基材色は、無色透明ならびに有色透明な色調である特徴を有するＰＤ線ならびにＰＤ光学シートの構造をしている形態をしている。
【００４３】
次に、ＰＤ線ならびにＰＤ光学シートに入光させる光線は、ＹＡＧレーザーやファイバーレーザーなどの各種レーザー光線を除き、各波長域の紫外線、ならびに各波長の赤外線および遠赤外線、ならびに各種波長域の可視光線などであり、各種の光線が複合されても良い特徴を有するＰＤ線ならびにＰＤ光学シートの構造を有する形態をしている。
【００４４】
つぎに、ＰＤ線ならびにＰＤ光学シートの基材は、石英ガラスやＢＫ7や特殊ガラスや各種の合成樹脂類であり、ＰＤ線ならびにＰＤ光学シートに入光させる光線の種類により最適な材質と出来る特徴を有するＰＤ線ならびにＰＤ光学シートの構造を有する形態をしている。
【実施例】
【００４５】
本発明のＰＤ線ならびにＰＤ光学シートについての実施例を記述します。図１は、ＰＤ線ならびにＰＤ光学シートの断面図および光軸と区間の加法混色あるいは減法混色図表（粒に被覆あり、１本の光軸について）を図示しています。特許文献１５の図５を例に引用しています。
【００４６】
図１において、１は、入光色固定であり、入光色が時間的に変化しないで固定されている場合における光線の入光色である。２は、入光色変化であり、入光色が時間的に変化する場合における光線の入光色である。３は、ＰＤ線およびＰＤ光学シートの基材色であり、ＰＤ線ならびにＰＤ光学シートの基材の色です。４は、粒被覆色であり、ＰＤ線ならびにＰＤ光学シートの内部に配備される小さな粒２０の表面に塗布あるいは蒸着される有色透明な合成樹脂製です。５は、小さな粒色いろであり小さな粒２０の色です。
【００４７】
つぎに、１０は、ＰＤ線ならびにＰＤ光学シートであり、本発明のＰＤ線ならびにＰＤ光学シートです。２０は、小さな粒であり、先行技術の特許文献に記載されている無色透明あるいは有色透明なガラス製ならびに人工ダイアモンド製です。また、本発明では、合成樹脂製も含まれています。３０は、粒被覆であり小さな粒２０の表面に塗布あるいは蒸着された有色透明な合成樹脂製です。４０は、ＰＤ線ならびにＰＤ光学シートに入光される光線です。レーザー光線を除く各波長を有する各種光線です。５０は、入光面であり、ＰＤ線の一端であり球面状の形状でも支障はなく、例として平面を図示している。また、特許文献１５の図５を引用している。６０は、当該引用図２に図示されているＰＤ線（光源）配備溝を図示している。８０は、小さな粒２０と粒被覆３０の両方をあわせた粒です。９０は、光軸を示し左より図示のような経路を辿る１本の光軸を図示している。
【００４８】
つぎに、図１における加法混色ならびに減法混色について図を参照して説明します。図中の光軸９０は左より光線が入光して右方向に伝送される１本の光軸を表しています。この光軸は、ＰＤ伝送部である最初の区間を伝送後、粒被覆の表面で屈折して被覆を通過した後に小さな粒２０の内部に屈折して達する。その後小さな粒２０の内部を伝達されて２０と３０の境界で屈折して被覆３０に達する。さらに被覆内部を通過して後、３０とＰＤ線ならびにＰＤ光学シート１０内部との境界で屈折して、１０の内部に達する。１０の内部を通過し、１０の内部表面で、全反射して光軸の向きを変える。当該光軸９０は、２番目の粒表面に達し、最初の粒同様な屈折を再度行われて伝送されて行く。
【００４９】
つぎに、この光軸９０以外の光軸の例を少し記述します。左のＰＤ伝送部を伝送する他の光軸には、粒の表面と１０の内部との境界で、特許文献１２の図５に示すように、反射して少し光軸の向きを変え、１０の内部を通過し、１０の内部表面で入射角が立ち上がり、全反射せずに、屈折してＰＤ線ならびにＰＤ光学シート１０の外部に光線の一部が漏出する光軸も存在する。また、本図１に図示されている外部との境界で全反射して内部に光軸の向きをかえた９０とは異なり、最初の粒を通過した光軸でも外部との境界で全反射せず屈折をして１０の外部に漏出する光軸も存在している。この２つの例を代表とする。また、これ以外にも多種の光軸が存在することは当業者の知識で容易に引き出せますので省略します。
【００５０】
つぎに、本図において断面の下方に記載した図表について、一番左には４０の入光色を図示しています。１は固定された入光色を示して、時間的な変化がない場合です。２は時間的な変化を入光色に加える場合を示しています。図表の上部の区間色とは、各種の境界面間の区間を示して、その区間の色調を図示しています。図表中の＋は加える事を表しています。ここで、注意すべきは、３のＰＤ線およびＰＤ光学シートの基材色です。無色透明な基材色の場合には、”０”であり無しです。
【００５１】
つぎに、図表の入光色１の上段について、左より光軸９０の区間毎の色調を図示しています。１０のＰＤ線ならびにＰＤ光学シートに光線が入光すると、入光色１に１０の基材色の色が混合されます。つまり、１＋３となります。右へ進んで、つぎの区間は１＋３＋４となります。さらに右へ進むと同様にそれぞれ１＋３＋４＋５と１＋３＋４＋５＋４と１＋３＋４＋５＋４＋３となります。
【００５２】
つぎに、図表の入光色２の下段について、左より光軸９０の区間毎の色調を図示しています。１０のＰＤ線ならびにＰＤ光学シートに光線が入光すると、入光色２に１０の基材色の色が混合されます。つまり、２＋３となります。右へ進んで、つぎの区間は２＋３＋４となります。さらに右へ進むと同様にそれぞれ２＋３＋４＋５と２＋３＋４＋５＋４と２＋３＋４＋５＋４＋３となります。
【００５３】
つぎに、入光色が１でも２でも同じ表記の用に見えますが、前記の注意書きにあるように１の入光色固定は”０”であり皆無です。それにより、時間が経過しても入光色は一定であり、さらに各区間色にも時間的な変化はありません。ところが、下段の入光色が２は、時間的な色調の変化がある。この２は全ての区間色にも全て加えられていますので、時間的な変化をする入光色２に追従して、各区間色も変化して行きます。つまり、時間経過と共にＰＤ線ならびにＰＤ光学シートに色調が追従変化を生じる事になります。
【００５４】
つぎに、以上の様に１０のＰＤ線ならびにＰＤ光学シートの色調は、加法混色の場合には、多種多様な色調となります。減法混色の場合には、略黒色の濃い焦げ茶色となる事も当業者の知識で容易に導き出せます。
【００５５】
つぎに、以上を纏めると、４０と３と４と５の色調の組み合わせで多種多様な色調のＰＤ線ならびにＰＤ光学シートを得ることが可能となりました。カラフルであったり、逆に視界を遮ることも可能となり、光学的なカーテンや光学的なシャッターとなることも推察出来ます。さらに、カラフルの時には、２の入光色の時間的な変化に追従して時間的に変化するカラフルまでも可能となりました。
【００５６】
つぎに、図２は、ＰＤ線ならびにＰＤ光学シートの断面図および光軸と区間の加法混色あるいは減法混色図表を図示しており、粒に被覆なし、１本の光軸についての場合を図示しています。図１より４の粒被覆色を除いた場合であるので、詳しい説明は省略します。一つ注目すべきは、２０の小さな粒は、先攻技術の特許文献に記載の無色透明あるいは有色透明なガラスや人工ダイアモンド以外に、有色透明な合成樹脂とすることも可能である点です。ただしレーザー光線各種は除きます。
【産業上の利用可能性】
【００５７】
以上に記述した内容により産業上の利用可能性を推察すると、加法混色の場合には多種多様なカラフルとなりので、玩具への応用や建築物の内壁や天井や床にＰＤ線やＰＤ光学シートを貼り付けて、壁面照明とすることも推察出来る。また、ハロゲン光を入光させる場合に、オレンジ色のヒーター色をピンク色の暖かな光線を平面ヒーターより放散させることも可能となると推察出来ます。その他に多種多様な産業上の製品への応用が出来ると推察出来ます。
【００５８】
つぎに、記述した内容により産業上の利用可能性を推察すると、減法混色の場合には、視界を遮るシートとして応用可能であり、ＰＤ光学カーテンとして利用可能です。同様に、光学シャッターとしての利用法も推測出来ます。以上の様に、各種産業分野への多種の応用が期待されます。
【符号の説明】
【００５９】
１  入光色固定
２  入光色変化
３  ＰＤ線およびＰＤ光学シートの基材色
４  粒被覆色
５  小さな粒色
１０  ＰＤ線ならびにＰＤ光学シート
２０  小さな粒
３０  粒被覆
４０  入光光線
５０  入光面
６０  ＰＤ線（光源）配備溝
８０  粒
９０  光軸